(57)【要約】【課題】保存安定性に優れる歯科用重合性組成物を提供する。【解決手段】歯科用重合性組成物は、サッカリン化合物、銅化合物及び（メタ）アクリレートを含む。【選択図】なし【特許請求の範囲】
【請求項１】
サッカリン化合物、銅化合物及び（メタ）アクリレートを含むことを特徴とする歯科用重合性組成物。
【請求項２】
有機溶媒をさらに含むことを特徴とする請求項１に記載の歯科用重合性組成物。
【請求項３】
水を実質的に含まない歯科用プライマーであることを特徴とする請求項１又は２に記載の歯科用重合性組成物。
【請求項４】
前記（メタ）アクリレートは、酸基を有する（メタ）アクリレートを含むことを特徴とする請求項１〜３の何れか１項に記載の歯科用重合性組成物。
【請求項５】
シランカップリング剤をさらに含むことを特徴とする請求項１〜４の何れか１項に記載の歯科用重合性組成物。
【発明の詳細な説明】
【技術分野】
【０００１】
本発明は、歯科用重合性組成物に関する。
【背景技術】
【０００２】
歯科分野においては、（メタ）アクリレート等の重合性単量体を含み、重合性単量体が重合することにより硬化する原理を応用した歯科用重合性組成物が広く用いられている。歯科用重合性組成物の具体的な形態としては、例えば、歯科用プライマー、歯科用接着剤、歯科用セメント、歯科用コート材、歯科用コンポジットレジン、歯科用硬質レジン、歯科切削加工用レジン材料、歯科用暫間修復材等が挙げられる。
【０００３】
例えば、歯科用プライマーは、歯科用接着剤、歯科用セメント等を歯面に塗布する前に予め歯面に塗布することで、歯面に対する接着性を向上させることができる。また、歯面の他に、金属、セラミックス、レジン等の様々な材料の補綴物に、歯科用接着剤、歯科用セメント等を塗布する場合があるが、歯科用プライマーに様々な成分を添加することで、補綴物に対する接着性を向上させることができる。
【０００４】
特許文献１には、酸基を有する（メタ）アクリレートと、水と、水溶性で揮発性の有機溶剤と、バナジウム化合物とを含む歯科用プライマーが開示されている。
【０００５】
特許文献２には、ａ）鉄化合物、銅化合物およびコバルト化合物よりなる群から選ばれる少なくとも一種類の金属化合物、ｂ）酸性基を持つ重合性モノマーおよびｃ）水、または水と水混和性有機溶媒を含有することを特徴とする、歯質表面を処理するためのプライマー組成物が開示されている。
【先行技術文献】
【特許文献】
【０００６】
【特許文献１】特開２０１０−２８０６３０号公報
【特許文献２】特開平８−４０８１９号公報
【発明の概要】
【発明が解決しようとする課題】
【０００７】
しかしながら、歯科用重合性組成物の保存安定性を向上させることが望まれている。
【０００８】
例えば、歯科用重合性組成物がエタノール、アセトン等の有機溶媒と、バナジウム化合物を含む場合、保存安定性が低下する。
【０００９】
また、エタノール、アセトン等の有機溶媒と、銅化合物を含む歯科用重合性組成物を製造すると、沈降が発生する。
【００１０】
そこで、本発明の一態様は、保存安定性に優れる歯科用重合性組成物を提供することを目的とする。
【課題を解決するための手段】
【００１１】
本発明の一態様は、歯科用重合性組成物において、サッカリン化合物、銅化合物及び（メタ）アクリレートを含む。
【発明の効果】
【００１２】
本発明の一態様によれば、保存安定性に優れる歯科用重合性組成物を提供することができる。
【発明を実施するための形態】
【００１３】
次に、本発明を実施するための形態を説明する。
【００１４】
＜歯科用重合性組成物＞
歯科用重合性組成物は、サッカリン化合物、銅化合物及び（メタ）アクリレートを含む。
【００１５】
なお、歯科用重合性組成物は、１剤型及び２剤型のいずれであってもよい。
【００１６】
歯科用重合性組成物の具体的な形態としては、例えば、歯科用プライマー、歯科用接着剤、歯科用セメント、歯科用コート材、歯科用コンポジットレジン、歯科用硬質レジン、歯科切削加工用レジン材料、歯科用暫間修復材等が挙げられる。
【００１７】
ここで、歯科用重合性組成物が歯科用プライマーである場合、歯科用プライマーは、化学重合開始剤における酸化剤を含む歯科用接着剤や歯科用セメント（例えば、特開２０１０−２２９１６５号公報、特開２０１０−２１５８２４号公報参照）と組み合わせて用いることが好ましい。
【００１８】
＜サッカリン化合物＞
本願明細書及び特許請求の範囲において、サッカリン化合物とは、サッカリン、サッカリンの塩、サッカリン誘導体又はサッカリン誘導体の塩を意味する。
【００１９】
サッカリン化合物は、歯科用重合性組成物の製造時に沈降が発生するのを抑制することができる。
【００２０】
サッカリン化合物は、一般式
【００２１】
【化１】
2018002649.tif 000002
（式中、Ｍは、水素原子又はアルカリ金属原子であり、Ｒは、炭素数が１〜５のアルキル基、炭素数が２〜５の不飽和鎖式炭化水素基、ハロゲン原子、シリル基又はアルキルシリル基であり、ｎは、０〜４の整数である。ただし、ｎが２〜４である場合、複数のＲは、同一であってもよいし、異なっていてもよい。）
で表される化合物であることが好ましく、サッカリン、サッカリンリチウム、サッカリンナトリウム又はサッカリンカリウムであることがさらに好ましい。
【００２２】
なお、サッカリン化合物は、二種以上併用してもよい。
【００２３】
歯科用重合性組成物中のサッカリン化合物の含有量は、０．５〜４質量％であることが好ましく、１〜２．５質量％であることがさらに好ましい。歯科用重合性組成物中のサッカリン化合物の含有量が０．５質量％以上であることにより、歯科用重合性組成物の製造時に沈降が発生するのをさらに抑制することができ、４質量％以下であることにより、その他の成分の含有量を確保することができ、歯科用重合性組成物としての性能が向上する。
【００２４】
＜銅化合物＞
本願明細書及び特許請求の範囲において、銅化合物は、後述する化学重合開始剤における還元剤又は光重合促進剤として機能する。
【００２５】
銅化合物としては、特に限定されないが、アセチルアセトン銅（ＩＩ）、４−シクロヘキシル酪酸銅（ＩＩ）、酢酸銅（ＩＩ）、オレイン酸銅（ＩＩ）、硫酸銅（ＩＩ）、塩化銅（ＩＩ）、グルコン酸銅（ＩＩ）、オレイン酸銅（ＩＩ）、エチレンジアミン四酢酸二ナトリウム銅（ＩＩ）、塩化銅（ＩＩ）、硝酸銅（ＩＩ）、酢酸銅（ＩＩ）、アクリル酸銅（ＩＩ）、メタクリル酸銅（ＩＩ）等が挙げられ、二種以上併用してもよい。
【００２６】
歯科用重合性組成物中の銅化合物の含有量は、０．０５〜０．５質量％であることが好ましく、０．１〜０．３質量％であることがさらに好ましい。歯科用重合性組成物中の銅化合物の含有量が０．０５質量％以上であることにより、歯科用重合性組成物の保存安定性を向上させることができ、０．５質量％以下であることにより、その他の成分の含有量を確保することができ、歯科用重合性組成物としての性能が向上する。
【００２７】
＜（メタ）アクリレート＞
本願明細書及び特許請求の範囲において、（メタ）アクリレートとは、アクリレート又はメタクリレートの各種モノマー、オリゴマーあるいはプレポリマーを意味し、（メタ）アクリロイルオキシ基を１個以上有する。また、（メタ）アクリロイルオキシ基とは、メタクリロイルオキシ基及び／又はアクリロイルオキシ基を意味する。
【００２８】
（メタ）アクリレートとしては、特に限定されないが、メチル（メタ）アクリレート、エチル（メタ）アクリレート、イソプロピル（メタ）アクリレート、ｎ−ブチル（メタ）アクリレート、イソブチル（メタ）アクリレート、ヒドロキシプロピル（メタ）アクリレート、テトラヒドロフルフリル（メタ）アクリレート、グリシジル（メタ）アクリレート、２−ヒドロキシエチル（メタ）アクリレート、２−ヒドロキシプロピル（メタ）アクリレート、３−ヒドロキシプロピル（メタ）アクリレート、２−メトキシエチル（メタ）アクリレート、２−エトキシエチル（メタ）アクリレート、２−メチルヘキシル（メタ）アクリレート、２−エチルヘキシル（メタ）アクリレート、ベンジル（メタ）アクリレート、２−ヒドロキシ−１，３−ジ（メタ）アクリロイルオキシプロパン、エチレングリコールジ（メタ）アクリレート、ジエチレングリコールジ（メタ）アクリレート、トリエチレングリコールジ（メタ）アクリレート、ブチレングリコールジ（メタ）アクリレート、ネオペンチルグリコールジ（メタ）アクリレート、１，３−ブタンジオールジ（メタ）アクリレート、１，４−ブタンジオールジ（メタ）アクリレート、１，６−ヘキサンジオールジ（メタ）アクリレート、トリメチロールプロパントリ（メタ）アクリレート、トリメチロールエタントリ（メタ）アクリレート、ペンタエリスリトールトリ（メタ）アクリレート、トリメチロールメタントリ（メタ）アクリレート、ペンタエリスリトールテトラ（メタ）アクリレート、ポリブチレングリコールジ（メタ）アクリレート、ビスフェノールＡジグリシジル（メタ）アクリレート、ジ−２−（メタ）アクリロイルオキシエチル−２，２，４−トリメチルヘキサメチレンジカルバメート、１，３，５−トリス［１，３−ビス｛（メタ）アクリロイルオキシ｝−２−プロポキシカルボニルアミノヘキサン］−１，３，５−（１Ｈ，３Ｈ，５Ｈ）トリアジン−２，４，６−トリオン、２，２−ビス−４−（３−（メタ）アクリロイルオキシ−２−ヒドロキシプロピル）−フェニルプロパン、Ｎ，Ｎ'−（２，２，４−トリメチルヘキサメチレン）ビス〔２−（アミノカルボキシ）プロパン−１，３−ジオール〕テトラメタクリレート、２，２'−ビス（４−ヒドロキシシクロヘキシル）プロパンと２−オキシパノンとヘキサメチレンジイソシアネートと２−ヒドロキシエチル（メタ）アクリレートとからなるウレタンオリゴマーの（メタ）アクリレート、１，３−ブタンジオールとヘキサメチレンジイソシアネートと２−ヒドロキシエチル（メタ）アクリレートとからなるウレタンオリゴマーの（メタ）アクリレート等が挙げられる。
【００２９】
歯科用重合性組成物中の（メタ）アクリレートの含有量は、０．５〜７０質量％であることが好ましく、１０〜６０質量％であることがさらに好ましい。歯科用重合性組成物中の（メタ）アクリレートの含有量が０．５質量％以上であることにより、歯科用重合性組成物の接着性が向上し、７０質量％以下であることにより、その他の成分の含有量を確保することができ、歯科用重合性組成物としての性能が向上する。
【００３０】
（メタ）アクリレートとして、酸基を有する（メタ）アクリレートを使用することもできる。
【００３１】
酸基を有する（メタ）アクリレートは、本実施形態の歯科用重合性組成物に、歯質や、歯科用修復物の材料であるジルコニア、アルミナ等のセラミックスや、貴金属を含む合金に対する接着性を付与する効果がある。
【００３２】
酸基を有する（メタ）アクリレートは、リン酸基、チオリン酸基又はカルボキシル基を有する（メタ）アクリレートであることが好ましく、例えば、１分子中にリン酸基、チオリン酸基又はカルボキシル基を１個又は複数個有する（メタ）アクリレートを使用できる。
【００３３】
リン酸基又はチオリン酸基は、カルボキシル基よりも強い酸性を示すことから、歯面のスメアー層を溶解させる効果や歯質を脱灰させる効果が高く、特に、エナメル質に対して、接着性を向上させる効果が高い。
【００３４】
リン酸基を有する（メタ）アクリレートとしては、２−（メタ）アクリロイルオキシエチルジハイドロジェンホスフェート、ビス［２−（メタ）アクリロイルオキシエチル］ハイドロジェンホスフェート、２−（メタ）アクリロイルオキシエチルフェニルハイドロジェンホスフェート、６−（メタ）アクリロイルオキシヘキシルジハイドロジェンホスフェート、６−（メタ）アクリロイルオキシヘキシルフェニルハイドロジェンホスフェート、１０−（メタ）アクリロイルオキシデシルジハイドロジェンホスフェート、１，３−ジ（メタ）アクリロイルプロパン−２−ジハイドロジェンホスフェート、１，３−ジ（メタ）アクリロイルプロパン−２−フェニルハイドロジェンホスフェート、ビス［５−｛２−（メタ）アクリロイルオキシエトキシカルボニル｝ヘプチル］ハイドロジェンホスフェート等が挙げられる。中でも、接着性の向上及び（メタ）アクリレート自体の安定性の点から、１０−（メタ）アクリロイルオキシデシルジハイドロジェンホスフェートが特に好ましい。
【００３５】
チオリン酸基を有する（メタ）アクリレートとしては、２−（メタ）アクリロイルオキシエチルジハイドロジェンチオホスフェート、３−（メタ）アクリロイルオキシプロピルジハイドロジェンチオホスフェート、４−（メタ）アクリロイルオキシブチルジハイドロジェンチオホスフェート、５−（メタ）アクリロイルオキシペンチルジハイドロジェンチオホスフェート、６−（メタ）アクリロイルオキシヘキシルジハイドロジェンチオホスフェート、７−（メタ）アクリロイルオキシヘプチルジハイドロジェンチオホスフェート、８−（メタ）アクリロイルオキシオクチルジハイドロジェンチオホスフェート、９−（メタ）アクリロイルオキシノニルジハイドロジェンチオホスフェート、１０−（メタ）アクリロイルオキシデシルジハイドロジェンチオホスフェート、１１−（メタ）アクリロイルオキシウンデシルジハイドロジェンチオホスフェート、１２−（メタ）アクリロイルオキシドデシルジハイドロジェンチオホスフェート、１３−（メタ）アクリロイルオキシトリデシルジハイドロジェンチオホスフェート、１４−（メタ）アクリロイルオキシテトラデシルジハイドロジェンチオホスフェート、１５−（メタ）アクリロイルオキシペンタデシルジハイドロジェンチオホスフェート、１６−（メタ）アクリロイルオキシヘキサデシルジハイドロジェンチオホスフェート、１７−（メタ）アクリロイルオキシヘプタデシルジハイドロジェンチオホスフェート、１８−（メタ）アクリロイルオキシオクタデシルジハイドロジェンチオホスフェート、１９−（メタ）アクリロイルオキシノナデシルジハイドロジェンチオホスフェート、２０−（メタ）アクリロイルオキシイコシルジハイドロジェンチオホスフェート等が挙げられる。中でも、接着性の向上及び（メタ）アクリレート自体の安定性の点から１０−（メタ）アクリロイルオキシデシルジハイドロジェンチオホスフェートが特に好ましい。
【００３６】
カルボキシル基を有する（メタ）アクリレートとしては、４−（メタ）アクリロイルオキシエチルトリメリット酸、４−（メタ）アクリロイルオキシエチルトリメリット酸無水物、４−（メタ）アクリロイルオキシデシルトリメリット酸、４−（メタ）アクリロイルオキシデシルトリメリット酸無水物、１１−（メタ）アクリロイルオキシ−１，１−ウンデカンジカルボン酸、１，４−ジ（メタ）アクリロイルオキシピロメリット酸、２−（メタ）アクリロイルオキシエチルマレイン酸、２−（メタ）アクリロイルオキシエチルフタル酸、２−（メタ）アクリロイルオキシエチルヘキサヒドロフタル酸等が挙げられる。中でも、接着性の向上の点から、４−（メタ）アクリロイルオキシエチルトリメリット酸、４−（メタ）アクリロイルオキシエチルトリメリット酸無水物が特に好ましい。
【００３７】
なお、酸基を有する（メタ）アクリレートは、二種以上併用してもよい。
【００３８】
歯科用重合性組成物中の酸基を有する（メタ）アクリレートの含有量は、２〜３０質量％であることが好ましく、４〜２０質量％であることがさらに好ましい。歯科用重合性組成物中の酸基を有する（メタ）アクリレートの含有量が２質量％以上であることにより、歯科用重合性組成物の接着性が向上し、３０質量％以下であることにより、その他の成分の含有量を確保することができ、歯科用重合性組成物としての性能が向上する。
【００３９】
（メタ）アクリレートとして、（メタ）アクリロイルオキシ基を有するシランカップリング剤を使用することもできる。
【００４０】
（メタ）アクリロイルオキシ基を有するシランカップリング剤としては、特に限定されないが、３−（メタ）アクリロイルオキシプロピルトリメトキシシラン、３−（メタ）アクリロイルオキシプロピルメチルジメトキシシラン、３−（メタ）アクリロイルオキシプロピルトリエトキシシラン、３−（メタ）アクリロイルオキシプロピルエチルジエトキシシラン、３−（メタ）アクリロイルオキシプロピルメチルジエトキシシラン、２−（メタ）アクリロイルオキシエトキシプロピルトリメトキシシラン等が挙げられ、二種以上併用してもよい。
【００４１】
歯科用重合性組成物中の（メタ）アクリロイルオキシ基を有するシランカップリング剤の含有量は、０．５〜５質量％であることが好ましく、１．５〜３質量％であることがさらに好ましい。歯科用重合性組成物中の（メタ）アクリロイルオキシ基を有するシランカップリング剤の含有量が０．５質量％以上であることにより、歯科用重合性組成物の接着性が向上し、５質量％以下であることにより、その他の成分の含有量を確保することができ、歯科用重合性組成物としての性能が向上する。
【００４２】
＜有機溶媒＞
本実施形態の歯科用重合性組成物は、有機溶媒をさらに含んでいてもよい。
【００４３】
有機溶媒としては、特に限定されないが、メタノール、エタノール、プロパノール、イソプロパノール、ブタノール、ペンタノール、アセトン、メチルエチルケトン、メチルイソブチルケトン、トルエン、キシレン、酢酸エチル、酢酸ブチル、セロソルブ、テトラヒドロフラン、ジオキサン、ジクロロメタン、クロロホルム、四塩化炭素、トリクロロエチレン、ジメチルホルムアミド、ジメチルスルホキシド等が挙げられ、二種以上併用してもよい。中でも、エタノール、アセトン、イソプロパノール、ブタノールが好ましい。
【００４４】
歯科用重合性組成物中の有機溶媒の含有量は、３０〜９０質量％であることが好ましく、６０〜８０質量％であることがさらに好ましい。歯科用重合性組成物中の有機溶媒の含有量が３０質量％以上であることにより、歯科用重合性組成物の乾燥性を向上させることができ、９０質量％以下であることにより、その他の成分の含有量を確保することができ、歯科用重合性組成物としての性能が向上する。
【００４５】
＜水＞
本実施形態の歯科用重合性組成物は、水をさらに含んでいてもよい。
【００４６】
歯科用重合性組成物中の水の含有量は、２０〜５０質量％であることが好ましく、２５〜３５質量％であることがさらに好ましい。歯科用重合性組成物中の水の含有量が２０質量％以上であることにより、歯面をエッチングすることができ、５０質量％以下であることにより、歯科用重合性組成物の乾燥性を向上させることができる。
【００４７】
なお、シランカップリング剤を含む歯科用重合性組成物は、水を実質的に含まないことが好ましい。
【００４８】
本願明細書及び特許請求の範囲において、水を実質的に含まないとは、水の含有量が０．５質量％以下であることを意味する。シランカップリング剤を含む歯科用重合性組成物中の水の含有量が０．５質量％以下であることにより、歯科用重合性組成物のシランカップリング剤の分解を抑えることができる。
【００４９】
シランカップリング剤を含む歯科用重合性組成物中の水の含有量は、０．４質量％以下であることがさらに好ましく、０．３質量％以下であることが特に好ましい。
【００５０】
＜重合開始剤＞
本実施形態の歯科用重合性組成物は、重合開始剤をさらに含んでいてもよい。
【００５１】
（メタ）アクリレートの重合開始方法としては、特に限定されないが、熱、可視光、電磁波（赤外線、紫外線、Ｘ線等）、電子線等により、重合開始に必要なエネルギーを供給する方法が挙げられる。
【００５２】
ただし、（メタ）アクリレートの重合開始方法によらず、本実施形態の歯科用重合性組成物が重合開始剤をさらに含むことにより、（メタ）アクリレートの重合開始に必要なエネルギーを大きく下げることができ、かつ重合反応の制御が容易になる。
【００５３】
重合開始剤としては、化学重合開始剤を用いることができる。
【００５４】
化学重合開始剤としては、酸化剤と還元剤との組み合わせを用いることができる。酸化剤を含む一方の剤と、還元剤を含む他方の剤を混合することにより、（メタ）アクリレートの重合が開始し、硬化する２剤型の歯科用重合性組成物とすることができる。
【００５５】
なお、歯科用重合性組成物が歯科用プライマー又は１剤型の接着剤である場合、歯科用プライマー又は１剤型の接着剤は、化学重合開始剤における酸化剤と還元剤の一方のみを含み、両方を含まないことが好ましい。歯科用プライマー又は１剤型の接着剤中に化学重合開始剤における酸化剤と還元剤の両方が存在すると、（メタ）アクリレートの重合が開始しやすくなり、歯科用プライマー又は１剤型の接着剤の保存安定性が低下するためである。
【００５６】
化学重合開始剤における酸化剤としては、特に限定されないが、クメンヒドロペルオキシド、ジイソプロピルベンゼンヒドロペルオキシド、ジ−ｔ−ブチルペルオキシド、ラウロイルペルオキシド、ベンゾイルペルオキシド、ｔ−ブチルペルオキシイソプロピルカーボネート、ｔ−ブチルペルオキシ−２−エチルヘキサノエート等の過酸化物、アゾビスイソブチロニトリル、１，１'−アゾビス（シクロヘキサンカルボニトリル）、２，２'−アゾビス（２，４−ジメチルバレロニトリル）、ジメチル２，２'−アゾビス（２−メチルプロピオネート）等のアゾ化合物、過酸化水素、過硫酸塩等が挙げられ、二種以上併用してもよい。
【００５７】
歯科用重合性組成物中の化学重合開始剤における酸化剤の含有量は、０．１〜１０質量％であることが好ましく、０．２〜５質量％であることがさらに好ましい。歯科用重合性組成物中の化学重合開始剤における酸化剤の含有量が０．１質量％以上であることにより、歯科用重合性組成物の接着性が向上し、１０質量％以下であることにより、歯科用重合性組成物の保存安定性が向上する。
【００５８】
化学重合開始剤における還元剤としては、特に限定されないが、アミン化合物、スルフィン酸類、チオ尿素類、システイン類、アスコルビン酸類等を挙げることができる。
【００５９】
アミン化合物としては、Ｎ，Ｎ−ジメチル−ｐ−トルイジン、Ｎ，Ｎ−ジエチル−ｐ−トルイジン、Ｎ，Ｎ−ジメチルアニリン、Ｎ，Ｎ−ビス（２−ヒドロキシエチル）−ｐ−トルイジン、Ｎ，Ｎ−ジメチルアミノエチルメタクリレート、トリエタノールアミン、４−ジメチルアミノ安息香酸メチル、４−ジメチルアミノ安息香酸エチル、４−ジメチルアミノ安息香酸イソアミル、トリエチルアミン、Ｎ−エチルジエタノールアミン、トリエタノールアミン等のアミン化合物、Ｎ−フェニルグリシン等を挙げることができる。
【００６０】
スルフィン酸類としては、ｐ−トルエンスルフィン酸ナトリウム、ｐ−トルエンスルフィン酸リチウム、ベンゼンスルフィン酸、ベンゼンスルフィン酸ナトリウム、ｐ−トルエンスルホニルクロライド、ｐ−トルエンスルホニルフルオライド、ｏ−トルエンスルホニルイソシアネート、ｐ−アセトアミドベンゼンスルフィン酸ナトリウム等が挙げられる。
【００６１】
チオ尿素類としては、チオ尿素及びチオ尿素の誘導体が挙げられる。
【００６２】
チオ尿素の誘導体としては、エチレンチオ尿素、Ｎ−メチルチオ尿素、Ｎ−エチルチオ尿素、Ｎ−プロピルチオ尿素、Ｎ−ブチルチオ尿素、Ｎ−ラウリルチオ尿素、Ｎ−フェニルチオ尿素、Ｎ−シクロヘキシルチオ尿素、Ｎ，Ｎ−ジメチルチオ尿素、Ｎ，Ｎ−ジエチルチオ尿素、Ｎ，Ｎ−ジプロピルチオ尿素、Ｎ，Ｎ−ジ−ブチルチオ尿素、Ｎ，Ｎ−ジラウリルチオ尿素、Ｎ，Ｎ−ジフェニルチオ尿素、Ｎ，Ｎ−ジシクロヘキシルチオ尿素、トリメチルチオ尿素、テトラメチルチオ尿素、Ｎ−アセチルチオ尿素、Ｎ−ベンゾイルチオ尿素、１−アリル−３−（２−ヒドロキシエチル）−２−チオ尿素、１−（２−テトラヒドロフルフリル）−２−チオ尿素等を挙げることができる。
【００６３】
システイン類としては、システイン及びシステインの誘導体が挙げられる。
【００６４】
システインの誘導体としては、システインメチル、システインエチル、Ｎ−メチルシステイン、Ｎ−エチルシステイン、Ｎ−アセチルシステイン、Ｎ，Ｎ−ジメチルシステイン、Ｎ，Ｎ−ジエチルシステイン、Ｎ，Ｎ−ジアセチルシステイン、グルタチオン等を挙げることができる。
【００６５】
アスコルビン酸類としては、アスコルビン酸及びアスコルビン酸の塩が挙げられる。
【００６６】
アスコルビン酸の塩としては、アスコルビン酸ナトリウム、アスコルビン酸カルシウム、アスコルビン酸カリウム等を挙げることができる。
【００６７】
なお、化学重合開始剤における還元剤は、二種以上併用してもよい。
【００６８】
歯科用重合性組成物中の化学重合開始剤における還元剤の含有量は、０．１〜１０質量％であることが好ましく、０．２〜５質量％であることがさらに好ましい。歯科用重合性組成物中の化学重合開始剤における還元剤の含有量が０．１質量％以上である場合、又は、１０質量％以下である場合は、歯科用重合性組成物の接着性がさらに向上する。
【００６９】
また、重合開始剤としては、化学重合開始剤に代えて、又は、化学重合開始剤と共に、光重合開始剤を用いることもできる。歯科用重合性組成物が光重合開始剤を含むことにより、光を照射することにより硬化する特性を歯科用重合性組成物に与えることができる。
【００７０】
光重合開始剤としては、特に限定されないが、ケトン系化合物、α−ジケトン系化合物、ケタール系化合物、アントラキノン系化合物、チオキサントン系化合物、ベンゾインアルキルエーテル系化合物、アシルホスフィンオキシド系化合物等が挙げられる。
【００７１】
ケトン系化合物としては、例えば、ベンゾフェノン、ビス（４−ジメチルアミノフェニル）ケトン、４，４'−ビス（ジエチルアミノ）ベンゾフェノン等が挙げられる。
【００７２】
α−ジケトン系化合物としては、例えば、カンファーキノン、ベンジル、ジアセチル、アセナフテンキノン、９，１０−フェナントラキノン等が挙げられる。
【００７３】
ケタール系化合物としては、例えば、ベンジルケタール、ジアセチルケタール、ベンジルジメチルケタール、ベンジルジエチルケタール、ベンジルビス（β−フェニルエチル）ケタール、ベンジルビス（２−メトキシエチル）ケタール、４，４'−ジメチル（ベンジルジメチルケタール）等が挙げられる。
【００７４】
アントラキノン系化合物としては、例えば、アントラキノン、１−クロロアントラキノン、２−クロロアントラキノン、１，２−ベンズアントラキノン、１−ヒドロキシアントラキノン、１−メチルアントラキノン、２−エチルアントラキノン、１−ブロモアントラキノン等が挙げられる。
【００７５】
チオキサントン系化合物としては、例えば、チオキサントン、２−イソプロピルチオキサントン、２−ニトロチオキサントン、２−メチルチオキサントン、２，４−ジメチルチオキサントン、２，４−ジエチルチオキサントン、２，４−ジイソプロピルチオキサントン、２−クロロ−７−トリフルオロメチルチオキサントン、チオキサントン−１０，１０−ジオキシド、チオキサントン−１０−オキシド、２−エチルチオキサントン、２−クロロチオキサントン、２−ヒドロキシ−３−（３，４−ジメチル−９−オキソ−９Ｈ−チオキサンテン−２−イルオキシ）−Ｎ，Ｎ，Ｎ−トリメチル−１−プロパンアミニウムクロライド等が挙げられる。
【００７６】
ベンゾインアルキルエーテル系化合物としては、例えば、ベンゾインメチルエーテル、ベンゾインエチルエーテル、ベンゾインプロピルエーテル、ベンゾインイソブチルエーテル等が挙げられる。
【００７７】
アシルホスフィンオキシド系化合物としては、例えば、２，４，６−トリメチルベンゾイルジフェニルホスフィンオキシド、２，４，６−トリメトキシベンゾイルジフェニルホスフィンオキシド、２，６−ジメチルベンゾイルジフェニルホスフィンオキシド、２，６−ジメトキシベンゾイルジフェニルホスフィンオキシド等が挙げられる。
【００７８】
歯科用重合性組成物中の光重合開始剤の含有量は、０．１〜１０質量％であることが好ましく、０．２〜５質量％であることがさらに好ましい。歯科用重合性組成物中の光重合開始剤の含有量が０．１質量％以上であることにより、歯科用重合性組成物の接着性が向上し、１０質量％以下であることにより、歯科用重合性組成物の保存安定性が向上する。
【００７９】
重合開始剤として、光重合開始剤を用いる場合、光重合促進剤を併用してもよい。
【００８０】
光重合促進剤としては、特に限定されないが、Ｎ，Ｎ−ジメチル−ｐ−トルイジン、トリエタノールアミン、トリルジエタノールアミン、４−ジメチルアミノ安息香酸メチル、４−ジメチルアミノ安息香酸エチル、４−ジメチルアミノ安息香酸イソアミル等の３級アミン、バルビツール酸、１，３−ジメチルバルビツール酸、１，３，５−トリメチルバルビツール酸、１，３，５−トリエチルバルビツール酸、５−ブチルバルビツール酸、１−ベンジル−５−フェニルバルビツール酸、１−シクロヘキシル−５−エチルバルビツール酸等のバルビツール酸誘導体等が挙げられ、二種以上併用してもよい。
【００８１】
歯科用重合性組成物中の光重合促進剤の含有量は、０．１〜５質量％であることが好ましく、０．２〜１質量％であることがさらに好ましい。歯科用重合性組成物中の光重合促進剤の含有量が０．１質量％以上である場合、又は、５質量％以下である場合は、歯科用重合性組成物の接着性がさらに向上する。
【００８２】
＜その他のシランカップリング剤＞
歯科用重合性組成物は、アクリロイルオキシ基及びメタクリロイルオキシ基の何れも有さないその他のシランカップリング剤をさらに含んでいてもよい。
【００８３】
その他のシランカップリング剤としては、特に限定されないが、ビニルトリメトキシシラン、ビニルトリエトキシシラン、ビニルトリス（２−メトキシエトキシ）シラン、２−（３，４−エポキシシクロヘキシル）エチルトリメトキシシラン、３−グリシドキシプロピルトリメトキシシラン、３−グリシドキシプロピルメチルジメトキシシラン、３−グリシドキシプロピルメチルジエトキシシラン、３−グリシドキシプロピルトリエトキシシラン、Ｎ−２−アミノエチル−３−アミノプロピルトリメトキシシラン、Ｎ−２−アミノエチル−３−アミノプロピルトリエトキシシラン、３−アミノプロピルトリメトキシシラン、３−アミノプロピルトリエトキシシラン、Ｎ−フェニル−３−アミノプロピルトリメトキシシラン、３−メルカプトプロピルトリメトキシシラン、３−メルカプトプロピルトリエトキシシラン、トリメトキシシリルチオプロピルトリメトキシシラン、トリエトキシシリルチオプロピルトリメトキシシラン、トリエトキシシリルチオプロピルトリエトキシシラン、トリエトキシシリルチオペンチルトリメトキシシラン等が挙げられ、二種以上併用してもよい。
【００８４】
歯科用重合性組成物中のその他のシランカップリング剤の含有量は、１〜５質量％であることが好ましく、２〜４質量％であることがさらに好ましい。歯科用重合性組成物中のその他のシランカップリング剤の含有量が１質量％以上であることにより、歯科用重合性組成物の接着性が向上し、５質量％以下であることにより、その他の成分の含有量を確保することができ、歯科用重合性組成物としての性能が向上する。
【００８５】
＜その他の成分＞
歯科用重合性組成物は、重合禁止剤、フィラーをさらに含んでいてもよい。
【００８６】
重合禁止剤としては、特に限定されないが、ジブチルヒドロキシトルエン、２，６−ｔ−ブチル−２，４−キシレノール等が挙げられ、二種以上併用してもよい。
【００８７】
歯科用重合性組成物中の重合禁止剤の含有量は、０．１〜５質量％であることが好ましく、０．２〜１質量％であることがさらに好ましい。歯科用重合性組成物中の重合禁止剤の含有量が０．１質量％以上である場合、又は、５質量％以下である場合は、歯科用重合性組成物の保存安定性が向上する。
【００８８】
フィラーは、有機フィラー及び無機フィラーのいずれであってもよいが、無機フィラーであることが好ましい。
【００８９】
無機フィラーとしては、特に限定されないが、シリカ粉末、ヒュームドシリカ、アルミナ粉末、ガラス粉末（例えば、バリウムガラス粉末、フルオロアルミノシリケートガラス粉末）等が挙げられ、二種以上併用してもよい。
【００９０】
無機フィラーは、必要に応じて、シランカップリング剤等の表面処理剤で処理されていてもよい。
【００９１】
歯科用重合性組成物中のフィラーの含有量は、０．１〜２０質量％であることが好ましく、０．５〜１０質量％であることがさらに好ましい。歯科用重合性組成物中のフィラーの含有量が０．１質量％以上である場合、又は、２０質量％以下である場合は、歯科用重合性組成物の接着性がさらに向上する。
【実施例】
【００９２】
以下、実施例及び比較例を挙げ、本発明をさらに詳細に説明するが、本発明は、実施例に限定されるものではない。
【００９３】
＜実施例１−１〜１−８＞
表１に示す配合［質量％］で、酸基を有さないメタクリレート、酸基を有するメタクリレート、シランカップリング剤、有機溶媒、銅化合物、サッカリン化合物、重合禁止剤を混合することにより、プライマーを作製した。
【００９４】
＜比較例１−１、１−２＞
表２に示す配合［質量％］で、酸基を有さないメタクリレート、酸基を有するメタクリレート、有機溶媒、銅化合物又はバナジウム化合物、重合禁止剤を混合することにより、プライマーを作製した。
【００９５】
なお、表１、２における略称の意味は、以下の通りである。
【００９６】
ＵＤＭＡ：ジ−２−メタクリロイルオキシエチル−２，２，４−トリメチルヘキサメチレンジカルバメート
ＭＤＰ：１０−メタクリロイルオキシデシルジハイドロジェンホスフェート
ＭＤＴＰ：１０−メタクリロイルオキシデシルジハイドロジェンチオホスフェート
ＶＡＡ：バナジルアセチルアセトナート
サッカリンＮａ：サッカリンナトリウム
ＢＨＴ：ジブチルヒドロキシトルエン
次に、プライマーの保存安定性及び接着性を評価した。
【００９７】
＜保存安定性＞
各実施例及び比較例のプライマーを高密度ポリエチレン製の容器に入れて密封し、温度６０℃の環境下で２週間放置した後の変化を目視により確認した。保存安定性の判定基準は、以下のとおりである。
【００９８】
○：プライマーのゲル化又は変色が確認された場合
×：プライマーのゲル化及び変色の何れも確認されなかった場合
＜接着性＞
牛歯象牙質を＃３２０耐水研磨紙により研磨し、平坦にした研磨面に、直径が２．５ｍｍの穴が開いている厚さが１００μｍのポリテトラフルオロエチレン製のシールを貼り付け、被着面の面積を規定した。引張試験用治具として、＃１２０耐水研磨紙により研磨した後、サンドブラスト処理を行った、直径が１０ｍｍのステンレスロッドを使用した。牛歯象牙質の被着面に各実施例及び比較例のプライマーを塗布し、１０秒間放置した後、エアーブローにより乾燥させた。
【００９９】
ステンレスロッドに歯科用セメントとしての、ジーセムセラスマート（ジーシー社製）の練和物を適量塗布し、これを牛歯象牙質の被着面に圧接した。余剰のセメントを探針で除去した後、温度３７℃、湿度９５％ＲＨの環境下で１時間放置し、さらに３７℃の蒸留水中に２３時間浸漬して試験体とした。
【０１００】
得られた試験体について、精密万能試験機オートグラフＡＧ−Ｉ（島津製作所社製）を用いて、クロスヘッドスピード１ｍｍ／分の条件で引張試験を実施し、引張接着強さの平均値を求めた。接着性の判定基準は、以下のとおりである。
【０１０１】
○：引張接着強さの平均値が８ＭＰａ以上である場合
×：引張接着強さの平均値が８ＭＰａ未満である場合
表１、２に、プライマーの保存安定性及び接着性の評価結果を示す。
【０１０２】
【表１】
2018002649.tif 000003
【０１０３】
【表２】
2018002649.tif 000004
【０１０４】
表１、２から、実施例１−１〜１−８のプライマーは、保存安定性が高いことがわかる。
【０１０５】
これに対して、比較例１−１では、サッカリン化合物を添加していないため、沈降が発生し、プライマーを作製することができなかった。
【０１０６】
比較例１−２のプライマーは、バナジルアセチルアセトナートを含むため、保存安定性が低い。
【０１０７】
＜実施例２−１〜２−３＞
表３に示す配合［質量％］で、酸基を有さないメタクリレート、酸基を有するメタクリレート、有機溶媒、水、銅化合物、サッカリン化合物、光重合開始剤、光重合促進剤、フィラー、重合禁止剤を混合することにより、接着剤を作製した。
【０１０８】
＜比較例２−１〜２−３＞
表４に示す配合［質量％］で、酸基を有さないメタクリレート、酸基を有するメタクリレート、有機溶媒、水、銅化合物又はバナジウム化合物、光重合開始剤、光重合促進剤、フィラー、重合禁止剤を混合することにより、接着剤を作製した。
【０１０９】
なお、表１、２における略称以外の表３、４における略称の意味は、以下の通りである。
【０１１０】
ＧＤＭＡ：２−ヒドロキシ−１，３−ジメタクリロイルオキシプロパン
ＴＥＧＤＭＡ：トリエチレングリコールジメタクリレート
４−ＭＥＴＡ：４−メタクリロイルオキシエチルトリメリット酸無水物
ＣＱ：カンファーキノン
ＴＰＯ：２，４，６−トリメチルベンゾイルジフェニルホスフィンオキシド
ＥＰＡ：４−ジメチルアミノ安息香酸エチル
アルミナ粉末：アエロキサイドＡｌｕＣ（日本アエロジル社製）
ヒュームドシリカ：アエロジル（登録商標）Ｒ８１２（日本アエロジル社製）
次に、接着剤の保存安定性及び接着性を評価した。
【０１１１】
＜保存安定性＞
各実施例及び比較例の接着剤を高密度ポリエチレン製の容器に入れて密封し、温度６０℃の環境下で２週間放置した後の変化を目視により確認した。保存安定性の判定基準は、以下のとおりである。
【０１１２】
○：接着剤のゲル化又は変色が確認された場合
×：接着剤のゲル化及び変色の何れも確認されなかった場合
＜接着性＞
牛歯象牙質を＃３２０耐水研磨紙により研磨し、平坦にした研磨面に、直径が２．５ｍｍの穴が開いている厚さが１００μｍのポリテトラフルオロエチレン製のシールを貼り付け、被着面の面積を規定した。引張試験用治具として、＃１２０耐水研磨紙にて研磨した後、サンドブラスト処理を行った、直径が１０ｍｍのステンレスロッドを使用した。牛歯象牙質の被着面に各実施例及び比較例の接着剤を塗布し、１０秒間放置した後、エアーブローにより乾燥させた。
【０１１３】
ステンレスロッドに歯科用セメントとしての、ジーセムセラスマート（ジーシー社製）の練和物を適量塗布し、これを牛歯象牙質の被着面に圧接した。余剰のセメントを探針で除去した後、温度３７℃、湿度９５％ＲＨの環境下で１時間放置し、さらに３７℃の蒸留水中に２３時間浸漬して試験体とした。
【０１１４】
得られた試験体について、精密万能試験機オートグラフＡＧ−Ｉ（島津製作所社製）を用いて、クロスヘッドスピード１ｍｍ／分の条件で引張試験を実施し、引張接着強さの平均値を求めた。接着性の判定基準は、以下のとおりである。
【０１１５】
○：引張接着強さの平均値が８ＭＰａ以上である場合
×：引張接着強さの平均値が８ＭＰａ未満である場合
表３、４に、接着剤の保存安定性及び接着性の評価結果を示す。
【０１１６】
【表３】
2018002649.tif 000005
【０１１７】
【表４】
2018002649.tif 000006
【０１１８】
表３、４から、実施例２−１〜２−３の接着剤は、保存安定性が高いことがわかる。
【０１１９】
これに対して、比較例２−１、２−２では、サッカリン化合物を添加していないため、沈降が発生し、接着剤を作製することができなかった。
【０１２０】
比較例２−３の接着剤は、バナジルアセチルアセトナートを含むため、保存安定性が低い。
【０１２１】
＜実施例３−１〜３−３＞
表５に示す配合［質量％］で、酸基を有さないメタクリレート、酸基を有するメタクリレート、化学重合開始剤、フィラーを混合することにより、ペースト１を作製した。
【０１２２】
表５に示す配合［質量％］で、酸基を有さないメタクリレート、チオ尿素誘導体、銅化合物、サッカリン化合物、フィラー、光重合開始剤、重合禁止剤を混合することにより、ペースト２を作製した。
【０１２３】
以上により、ペースト１及びペースト２からなるセメントを得た。
【０１２４】
＜比較例３−１、３−２＞
表６に示す配合［質量％］で、酸基を有さないメタクリレート、酸基を有するメタクリレート、化学重合開始剤、フィラーを混合することにより、ペースト１を作製した。
【０１２５】
表６に示す配合［質量％］で、酸基を有さないメタクリレート、チオ尿素誘導体、銅化合物、フィラー、光重合開始剤、重合禁止剤を混合することにより、ペースト２を作製した。
【０１２６】
以上により、ペースト１及びペースト２からなるセメントを得た。
【０１２７】
なお、表１〜４における略称以外の表５、６における略称の意味は、以下の通りである。
【０１２８】
ＣＨＰ：クメンヒドロペルオキシド
ＮＢＴＵ：Ｎ−ベンゾイルチオ尿素
ＩＡ：６−ｔｅｒｔ−ブチル−２，４−キシレノール
また、表５、６におけるシリカ粉末、ガラス粉末は、以下のようにして作製した。
【０１２９】
（シリカ粉末の作製方法）
平均粒径が４μｍの硅砂粉末に、ビニルエトキシシランの１０質量％エタノール溶液２０ｇを加えた後、乳鉢を用いて、充分混合した。次に、蒸気乾燥器を用いて、１１０℃で２時間乾燥させ、シリカ粉末を得た。
【０１３０】
（ガラス粉末の作製方法）
酸化アルミニウム２１質量％、無水ケイ酸４４質量％、フッ化カルシウム１２質量％、リン酸カルシウム１４質量％及び炭酸ストロンチウム９質量％からなる原料を充分混合した後、高温電気炉を用いて、１２００℃で５時間保持し、溶融させた。次に、冷却した後、ボールミルを用いて、１０時間粉砕した。さらに、２００メッシュ（ＡＳＴＭ）のふるいを通過させ、原料粉末を得た。原料粉末１００ｇに、γ−メタクリロイルオキシプロピルトリメトキシシランの１０質量％エタノール溶液２０ｇを加えた後、乳鉢を用いて、充分混合した。次に、蒸気乾燥器を用いて、１１０℃で２時間乾燥させ、ガラス粉末を得た。
【０１３１】
次に、セメントの保存安定性及び接着性を評価した。
【０１３２】
＜保存安定性＞
各実施例及び比較例の各ペーストを高密度ポリエチレン製の容器に入れて密封し、温度６０℃の環境下で２週間放置した後の変化を目視により確認した。保存安定性の判定基準は、以下のとおりである。
【０１３３】
○：ペーストのゲル化又は変色が確認された場合
×：ペーストのゲル化及び変色の何れも確認されなかった場合
＜接着性＞
牛歯象牙質を＃３２０耐水研磨紙により研磨し、平坦にした研磨面に、直径が２．５ｍｍの穴が開いている厚さが１００μｍのポリテトラフルオロエチレン製のシールを貼り付け、被着面の面積を規定した。引張試験用治具として、＃１２０耐水研磨紙により研磨した後、サンドブラスト処理を行った、直径が１０ｍｍのステンレスロッドを使用した。
【０１３４】
ステンレスロッドに各実施例及び比較例のセメントの練和物を適量塗布し、これを牛歯象牙質の被着面に圧接した。余剰のセメントを探針で除去した後、温度３７℃、湿度９５％ＲＨの環境下で１時間放置し、さらに３７℃の蒸留水中に２３時間浸漬して試験体とした。
【０１３５】
得られた試験体について、精密万能試験機オートグラフＡＧ−Ｉ（島津製作所社製）を用いて、クロスヘッドスピード１ｍｍ／分の条件で引張試験を実施し、引張接着強さの平均値を求めた。接着性の判定基準は、以下のとおりである。
【０１３６】
○：引張接着強さの平均値が６ＭＰａ以上である場合
×：引張接着強さの平均値が６ＭＰａ未満である場合
表５、６に、セメントの保存安定性及び接着性の評価結果を示す。
【０１３７】
【表５】
2018002649.tif 000007
【０１３８】
【表６】
2018002649.tif 000008
【０１３９】
表５、６から、実施例３−１〜３−３のセメントは、保存安定性が高いことがわかる。
【０１４０】
これに対して、比較例３−１、３−２では、サッカリン化合物を添加していないため、沈降が発生し、ペースト２を作製することができなかった。